КЕРАМИЧЕСКАЯ МАССА ДЛЯ ПРОИЗВОДСТВА КИРПИЧА
CERAMIC MIXTURE FOR MAKING BRICKS

Изобретение относится к промышленности строительных материалов и касается составов керамических масс для производства кирпича.
Известна керамическая масса для производства кирпича, включающая глину и измельченный брак кирпича после сушки (необожженную кирпичную муку) [1].
Задача изобретения состоит в снижении температуры обжига кирпича.
Технический результат достигается тем, что керамическая масса для производства кирпича, содержащая глину, измельченный брак кирпича после сушки, дополнительно содержит галит при следующем соотношении компонентов, мас.%: глина 94,0-98,5; измельченный брак кирпича после сушки 0,5-1,0; галит 1,0-5,0.
Составы керамической массы для производства кирпича приведены в таблице.
Таблица
Компоненты
Состав, мас. %:
1
2
Глина
94,0
98,5
Измельченный брак кирпича после сушки
1,0
0,5
Галит
5,0
1,0
Для приготовления керамической массы могут быть использованы разнообразные глины, в том числе:
2
2
3
2
3
3
- бентониты, содержащие, мас. %: SiO 64,7-73,0; AlO 9,87-13,41; FeO1,92-2,72; CaO 0,98-1,6; MgO 2,13-2,99; SO 0,51-0,81; п.п.п. 11,45-14,32,
2
2
3
2
3
2
2
- лессы, содержащие, мас. %: SiO 50,58-55,08; АlО 11,58-13,16; FeO 3,72-5,19; CaO 12,2-14,86; MgO 2,3-3,03; NaO 1,44-3,88; КО 0,73-0,94; п.п.п. 2,53-5,3.
Керамическую массу приготавливают следующим образом.
Увлажняют, тщательно разминают глину. Брак кирпича после сушки и галит подвергают помолу до полного прохождения через сетку № 0,14. Компоненты дозируют в требуемых количествах, смешивают и готовят керамическую массу с влажностью 18-26%. Из керамической массы формуют пластическим способом кирпичи-сырцы, которые сушат. Изделия, имеющие влажность 2-6%, направляют на обжиг, который осуществляют при температуре 900-930°C.
Источник информации
1. Гехт Г. Керамика. / Пер. с нем. - Л.-М.: Главная редакция химической литературы, 1938. - С.160.